Способ подготовки угольной шихты к коксованию

3
1. Способ подготовки угольной шихты к коксованию, включающий подачу, измельчение, увлажнение и уплотнение углей с последующей загрузкой уплотненной шихты в камеру коксования, отличающийся тем, что смесь углей при помощи молотковых дробилок дополнительно измельчают с содержанием в составе шихты 88-92% доизмельченных до фракционности углей менее 3,15 мм, затем смесь доувлажняют до 10-11%, после чего из бункеров угольной башни при помощи вибропитателей на поддон, установленный в коробе загрузочной машины, загружают слой шихты высотой 550-650 мм и при помощи трамбовочных, свободно падающих молотов, осуществляют трамбование нижнего слоя шихты, после чего вибропитателями продолжают загрузку смеси углей в короб с одновременным ее трамбованием до плотности в 1,18-1,2 т/м до заданной высоты с образованием угольного пирога, верхний слой пирога дополнительно уплотняют путем перемещения молотов на каждые 200-300 мм вдоль короба с подъемом крайних молотов в верхнее положение, при этом свободное падение молотов трамбовочного устройства выполняют чередующимся, а вес каждого из свободно падающих молотов трамбовочного устройства выполняют равным 480-550 кг.
2. Способ по п.1, отличающийся тем, что загрузку короба смесью углей при помощи вибропитателей и трамбование углей осуществляют послойно и равномерно по всей площади короба загрузочной машины.
3. Способ по п.1, отличающийся тем, что габаритные размеры (длина и высота) утрамбованного угольного пирога, сформированного в коробе загрузочной машины, выполняют в соответствии с высотой и длиной камеры коксования, а ширину пирога выполняют меньше на 15-20 мм ширины камеры коксования.